(57)【要約】【課題】皮膚に適用した場合に、光透過性と光散乱性に優れ、ソフトフォーカス性が高く、透明感が付与できるだけでなく、乾燥時の二次凝集を抑え、すべりや触感が良い化粧品組成物用多孔質ポリアミド微粒子及びそれが含まれた化粧品組成物を提供する。【解決手段】球晶構造からなり、広角Ｘ線解析による結晶子サイズが１２ｎｍ以上、及びＤＳＣによる結晶化度が５０％以上であることを特徴とする化粧品組成物用多孔質ポリアミド微粒子である。また、上記化粧品組成物用多孔質ポリアミド微粒子及び化粧品基材を含有することを特徴とする化粧品組成物である。【選択図】図１
2012211090.tif 000002
【特許請求の範囲】
【請求項１】
球晶構造からなり、広角Ｘ線解析による結晶子サイズが１２ｎｍ以上、及びＤＳＣによる結晶化度が５０％以上であることを特徴とする化粧品組成物用多孔質ポリアミド微粒子。
【請求項２】
球相当数平均粒子径が、１．０〜３０μｍであることを特徴とする請求項１記載の化粧品組成物用多孔質ポリアミド微粒子。
【請求項３】
比表面積が、０．１〜８０ｍ２／ｇであることを特徴とする請求項１又は２記載の化粧品組成物用多孔質ポリアミド微粒子。
【請求項４】
乾燥粉体としたときの残留多価アルコール量が、１００００ｐｐｍ未満であることを特徴とする請求項１乃至３いずれか記載の化粧品組成物用多孔質ポリアミド微粒子。
【請求項５】
残留多価アルコールが、エチレングリコール、１，３ブタンジオール又はグリセリンであることを特徴とする請求項４記載の化粧品組成物用多孔質ポリアミド微粒子。
【請求項６】
請求項１乃至５いずれか記載の化粧品組成物用多孔質ポリアミド微粒子及び化粧品基材を含有することを特徴とする化粧品組成物。
【請求項７】
多孔質ポリアミド微粒子が、ポリアミド６からなることを特徴とする請求項６記載の化粧品組成物。
【発明の詳細な説明】
【技術分野】
【０００１】
本発明は、皮膚に適用した場合に、光透過性と光散乱性に優れ、ソフトフォーカス性が高く、透明感が付与でき、すべりや触感が良い化粧品組成物用多孔質ポリアミド微粒子及びそれが含まれた化粧品組成物に関する。
【背景技術】
【０００２】
多孔質ポリアミド微粒子を配合した化粧品組成物は、光透過性と光散乱性に優れ、ソフトフォーカス性が高く、皮脂や汗を吸収する性質などから、これまで多くの文献や実施例が見受けられる。例えば、特許文献１、２には、数平均粒子径１〜３０μｍ、粒子径分布が１〜１．５の略球形もしくは筒状、ダンベル状である多孔質ポリアミド微粒子を含有する化粧品組成物が開示されている。特に分散溶液中では、球状に比べてダンベル状粒子の光散乱性が高いことが示されている。
【先行技術文献】
【特許文献】
【０００３】
【特許文献１】ＷＯ２００４−０４３４１１号公報
【特許文献２】特開２００５−２３９５７５号公報
【発明の概要】
【発明が解決しようとする課題】
【０００４】
しかしながら、多孔質ポリアミド微粒子は、通常の真球状粒子と比較して、多数の細孔があることから比表面積が大きく、粒子としての表面エネルギーが大きいため、乾燥時に二次凝集が発生しやすい。そのため、化粧品原料として配合された製剤中において、粒子の凝集が完全にほぐれないと、すべりや触感などを悪化させてしまうことがある。特に球晶構造が、ダンベル状、筒状、勾玉（Ｃ型）状の粒子は、その形状から略球状粒子よりもさらに二次凝集が激しく、すべりや触感などを大きく悪化させてしまい問題となっている。そこで、これらを改善するために、作成後の粒子に既存の手法でシリコーン表面処理を施し、触感の改善等を試みたものの、一度出来た凝集を後処理手法で解くことは難しい。
【０００５】
そこで、本発明は、皮膚に適用した場合に、光透過性と光散乱性に優れ、ソフトフォーカス性が高く、透明感が付与できるだけでなく、乾燥時の二次凝集を抑え、すべりや触感が良い化粧品組成物用多孔質ポリアミド微粒子及びそれが含まれた化粧品組成物を提供することを目的とする。
【課題を解決するための手段】
【０００６】
以上の目的を達成するために、本発明者らは、鋭意研究を重ねた結果、球晶構造を有し、結晶子サイズ及び結晶化度を調整した多孔質ポリアミド微粒子を用いることで、光透過性と光散乱性に優れ、ソフトフォーカス性が高く、透明感が付与でき、乾燥時の二次凝集を抑え、すべりや触感が良い化粧品組成物が製造できることを見出し、本発明に至った。すなわち、本発明は、球晶構造からなり、広角Ｘ線解析による結晶子サイズが１２ｎｍ以上、及びＤＳＣによる結晶化度が５０％以上であることを特徴とする化粧品組成物用多孔質ポリアミド微粒子である。
【０００７】
また、本発明は、上記化粧品組成物用多孔質ポリアミド微粒子及び化粧品基材を含有することを特徴とする化粧品組成物である。
【発明の効果】
【０００８】
以上のように、本発明によれば、皮膚に適用した場合に、光透過性と光散乱性に優れ、ソフトフォーカス性が高く、透明感が付与できるだけでなく、乾燥時の二次凝集を抑え、すべりや触感が良い化粧品組成物用多孔質ポリアミド微粒子及びそれが含まれた化粧品組成物を提供することができる。
【図面の簡単な説明】
【０００９】
【図１】実施例１により得られた多孔質ポリアミド微粒子のＳＥＭ画像
【図２】各微粒子の光散乱特性測定結果
【図３】比較例２により得られた多孔質ポリアミド微粒子のＳＥＭ画像
【図４】実施例２により得られた多孔質ポリアミド微粒子のＳＥＭ画像
【図５】比較例３により得られた多孔質ポリアミド微粒子のＳＥＭ画像
【発明を実施するための最良の形態】
【００１０】
本発明に係る化粧品組成物は、配合される多孔質ポリアミド微粒子の凝集性が改善されているため、触感やすべりが非常に良くなる。また、既存の粒子よりも結晶子サイズが大きく、結晶化度も高いために光散乱特性がさらに向上しており、化粧品組成物としてのソフトフォーカス性がさらに向上したものとなる。
【００１１】
本発明に係る化粧品組成物用多孔質ポリアミド微粒子は、後述する温度誘起による相分離を利用した方法で製造されており、既存の方法と異なり、高温のポリアミド溶液と低温の非溶媒を短時間で添加、攪拌、混合するため、系内の温度が非常に短い時間で均一になる。このため温度が低下した均一なポリアミド溶液からの析出は、過飽和状態にある溶液温度が系内で均一な状態から行われ、系内のいたるところでほぼ同時に核生成および核成長が進行する。この核生成および核成長速度を混合溶液の温度およびポリアミド濃度を制御することによって、ポリアミド特有の結晶構造である略球状の球晶構造、あるいは一部欠損した球晶構造（Ｃ型、勾玉状）、さらに欠損した軸晶的球晶構造（ダンベル状、鼓状、筒状）を有し、結晶子サイズが大きく、結晶化度の高い多孔質微粒子が得られる。また、粒子径および粒子形状が非常に揃ったものとなる。
【００１２】
本発明に係る化粧品組成物用多孔質ポリアミド微粒子は、広角Ｘ線回折から求めた結晶子サイズが１２ｎｍ（ナノメートル）以上であることが好ましい。結晶子サイズが１２ｎｍ未満でも多孔質構造を有すれば光散乱性能は有するが、１２ｎｍよりも大きいとよりいっそうの光散乱性が増強し、ソフトフォーカス性が向上するので化粧品組成物としたときに好ましい。
【００１３】
また、ＤＳＣで測定された結晶化度が５０％以上であることが好ましい。多孔質ポリアミド微粒子の結晶化度は、Ｘ線解析より求める方法、ＤＳＣ測定法により求める方法、密度から求める方法があるが、ＤＳＣ測定法により求める方法が好適である。普通溶融物から結晶化させたポリアミドの結晶化度は高いものでせいぜい３０％程度である。本発明に係る化粧品組成物用多孔質ポリアミド微粒子は、結晶化度が５０％以上であるため光散乱性が増し、ソフトフォーカス性が向上するので好ましい。結晶化度が低いと粒子と基材の屈折率差のコントラストが低下し、光散乱性能が低下するので好ましくない。
【００１４】
さらに、球相当数平均粒子径が、１．０〜３０μｍが好ましく、１．０〜２０μｍがより好ましい。球相当数平均粒子径が１．０μｍより小さいと、微粒子内に多価アルコールが存在しても二次凝集してしまうことが多く、取り扱い操作が悪くなる。３０μｍより大きいと、化粧品組成物として用いた場合、ざらつきが発生してしまい好ましくない。
【００１５】
また、本発明に係る化粧品組成物用多孔質ポリアミド微粒子は、多孔質構造を有する。多孔質構造によっても、多重散乱効果が増し、光拡散能が高くなる傾向があり、ソフトフォーカス効果が向上するため好ましい。
【００１６】
また、本発明に係る化粧品組成物用多孔質ポリアミド微粒子は、球状や略球状の球晶構造、一方の側に膨らみを有し反対側に欠損部を有する球晶構造（例えば、Ｃ型状、勾玉状）、又は軸晶的球晶構造（ダンベル状、鼓状、筒状）であることが好ましい。上記球晶構造は、走査型もしくは透過型電子顕微鏡にて、粒子の断面を観察し、中心核近傍からポリアミドのフィブリルが放射状に成長しているかどうかで判断することができる。本発明においては、単一粒子そのものが全体的にあるいは局所的に上記球晶構造を有していてもよい。「単一粒子そのものが全体的にあるいは局所的に球晶構造」であるとは、一つの単独粒子の中心付近の単数または複数のコアからポリアミドフィブリルが三次元等方あるいは放射状に成長して形成した結晶性高分子特有の構造であり、局所的にとは、粒子がそれらの構造の一部分を有することを意味する。上記球晶構造を有することにより、光散乱効果や光透過性が高くなる。
【００１７】
なお、化粧品組成物に用いたときに、多孔質ポリアミド微粒子全体の好ましくは７０％以上、より好ましくは８０％以上、さらに好ましくは９０％以上が上記球晶構造を有していることが望まれる。球晶構造が７０％未満であると、光散乱能や光透過性が低下するため好ましくない。本発明においては、用途によってはこれらさまざまな構造の粒子を混合してもよい。
【００１８】
本発明に係る化粧品組成物用多孔質ポリアミド微粒子のＢＥＴ比表面積は、好ましくは、０．１〜８０ｍ２／ｇ、より好ましくは、１〜５０ｍ２／ｇ、さらに好ましくは、３〜３０ｍ２／ｇである。比表面積が０．１ｍ２／ｇより低いと、得られた多孔質微粒子の多孔質性が落ち光散乱性が悪くなる。また、８０ｍ２／ｇより大きいと凝集しやすくなる。
【００１９】
また、平均細孔径は、好ましくは、０．０１〜０．５μｍ、より好ましくは、０．０１〜０．３μｍである。平均細孔径が０．０１μｍより小さい場合、多孔質性が落ちる。０．５μｍより大きい場合、得られた微粒子の機械的強度が落ちる事がある。
【００２０】
さらに、多孔度指数（ＲＩ）は、５〜１００が好ましい。ここで多孔度指数（ＲＩ）とは、同じ直径の平滑な球状粒子の比表面積に対し、多孔質の球状微粒子の比表面積の比で表示したものと定義する。多孔度指数が５より小さければ、多孔質微粒子としての担持機能や吸着機能が劣るため好ましくない。多孔度が１００より大きいと、粉体として取り扱いづらくなる。
【００２１】
本発明に係る化粧品組成物用多孔質ポリアミド微粒子は、球相当粒子径分布において、数平均粒子径（または数基準平均粒子径）に対する体積平均粒子径（または体積基準平均粒子径）の比が１〜２．５であることが好ましく、１〜１．５であることがさらに好ましい。数平均粒子径に対する体積平均粒子径の比（粒度分布指数ＰＤＩ）が２．５より大きいと、粉体としての取り扱いが悪くなる。
【００２２】
次に、本発明に係る化粧品組成物用多孔質ポリアミド微粒子の製造方法について説明する。本発明に係る化粧品組成物に用いられる多孔質ポリアミド微粒子は、温度誘起による相分離を利用した方法で製造されている。例えば、原料として用いられるポリアミドを溶媒（Ａ）と混合し、その後昇温して均一溶液を作成し、ポリアミド溶液全体を急速に均一に所定の温度まで冷却するために、低温の溶媒（Ｂ）を所定時間内に攪拌しながら添加し、その後、静置することによって製造することができる。その際、２液をなるべく短時間で攪拌混合して、析出（白濁）開始前に均一化させ、攪拌を止めて静置条件下で析出を進行させることが最も重要となる。
【００２３】
多孔質ポリアミド微粒子の原料として用いられるポリアミドとしては、環状アミドの開環重合、アミノ酸の重縮合、ジカルボン酸とジアミンの重縮合等で得られるものが挙げられる。環状アミドの開環重合に用いられる原料としては、ε−カプロラクタム、ω−ラウロラクタム等が挙げられ、アミノ酸の重縮合に用いられる原料としては、ε−アミノカプロン酸、ω−アミノドデカン酸、ω−アミノウンデカン酸などが挙げられ、ジカルボン酸とジアミンの重縮合に用いられる原料としては、蓚酸、アジピン酸、セバシン酸、１，４−シクロヘキシルジカルボン酸などのジカルボン酸やそれらの誘導体と、エチレンジアミン、ヘキサメチレンジアミン、１，４−シクロヘキシルジアミン、ペンタメチレンジアミン、デカメチレンジアミンなどのジアミンなどが挙げられる。
これらのポリアミドには、さらに、テレフタル酸、イソフタル酸、ｍ−キシリレンジアミンなどの少量の芳香族成分を共重合してもよい。
【００２４】
ポリアミドの具体的な例としては、ポリアミド６、ポリアミド４６、ポリアミド６６、ポリアミド６１０、ポリアミド６１２、ポリアミド１１、ポリアミド１２、ポリアミド６／６６、ポリノナメチレンテレフタルアミド（ポリアミド９Ｔ）、ポリヘキサメチレンアジパミド／ポリヘキサメチレンテレフタルアミドコポリマー（ポリアミド６６／６Ｔ）、ポリヘキサメチレンテレフタルアミド／ポリカプロアミドコポリマー（ポリアミド６Ｔ／６）、ポリヘキサメチレンアジパミド／ポリヘキサメチレンイソフタルアミドコポリマー（ポリアミド６６／６Ｉ）、ポリヘキサメチレンイソフタルアミド／ポリカプロアミドコポリマー（ポリアミド６Ｉ／６）、ポリドデカミド／ポリヘキサメチレンテレフタラミドコポリマー（ポリアミド１２／６Ｔ）、ポリヘキサメチレンアジパミド／ポリヘキサメチレンテレフタルアミド／ポリヘキサメチレンイソフタルアミドコポリマー（ポリアミド６６／６Ｔ／６Ｉ）、ポリヘキサメチレンテレフタルアミド／ポリヘキサメチレンイソフタルアミドコポリマー（ポリアミド６Ｔ／６Ｉ）、ポリヘキサメチレンテレフタルアミド／ポリ（２−メチルペンタメチレンテレフタルアミド）コポリマー（ポリアミド６Ｔ／Ｍ５Ｔ）、ポリキシリレンアジパミド（ポリアミドＭＸＤ６）、およびこれらの混合物ないし共重合樹脂が挙げられる。これらの中で、ポリアミド６、ポリアミド４６、ポリアミド６６、ポリアミド６１０、ポリアミド６１２、ポリアミド１１、ポリアミド１２又はポリアミド６／６６共重合樹脂が好ましく、材料の取り扱い性の観点から、特にポリアミド６が好ましい。
【００２５】
上記ポリアミドの分子量は、２，０００〜１００，０００であることが好ましく、より好ましくは５，０００〜４０，０００である。ポリアミドの分子量が小さすぎると、多孔質ポリアミド微粒子の形成条件が狭くなり、製造が難しくなる。また、ポリアミドの分子量が大きすぎると、製造時に一次凝集体が出来やすくなり好ましくない。
【００２６】
溶媒（Ａ）としては、原料ポリアミドに対して高温では良溶媒として作用し、低温では非溶媒として作用する溶媒が好ましく、多価アルコールなどが挙げられる。具体的には、エチレングリコール、１，２−プロパンジオール、１，３−プロパンジオール、１，３−ブタンジオール、２，３−ブタンジオール、１，４−ブタンジオール、グリセリン、プロピレングリコール、ジプロピレングリコール、１，５−ペンタンジオール、ヘキシレングリコール等が挙げられる。これらの溶媒は１種類でも混合して用いても良い。
【００２７】
上記溶媒（Ａ）中に、溶解促進のために溶解温度を降下させるため、無機塩を加えても良く、無機塩としては塩化カルシウム、塩化リチウム等が挙げられる。金属イオンがポリアミドの水素結合部に作用して溶解を促進する無機塩であれば上記の限りではない。
【００２８】
ポリアミドを溶解する温度は、そのポリアミドが溶媒（Ａ）に溶解を開始する温度（以下、「相分離温度」と記載する。）より１０〜１００℃以上高い温度が好ましい。溶解する際、窒素ガスなどの不活性なガスによって、系内を密閉して溶解するとポリアミドが劣化することが少なく好ましい。
【００２９】
ポリアミドの均一溶液の濃度は、０．１〜３０重量％が好ましい。０．１重量％よりも低いと、粒子の生産性が低くなる。３０重量％より高いと、溶液に一部溶け切れないポリアミドが残るおそれがあり、均一な微粒子が得られないことがあるため好ましくない。
【００３０】
本発明においては、上記ポリアミドの均一溶液に、低温の溶媒（Ｂ）を混合することにより、ポリアミド溶液全体を急速に均一に所定の温度まで冷却する。ここで用いることができる溶媒（Ｂ）は、ポリアミドに対して少なくとも低温では非溶媒として作用し、溶媒（Ａ）と相溶性が高いものであればよいが、溶媒（Ａ）と同一の成分から構成されてなる、あるいは混合液の場合は同一の組成であることがより好ましい。異なる成分や組成である場合、粒子を回収後、溶媒の再利用を行う際、分別回収などに多くの手間がかかることがある。
【００３１】
本発明で用いることができる上記の溶媒（Ｂ）として、溶媒（Ａ）と同様な多価アルコール及びそれらの混合物が挙げられる。具体的には、エチレングリコール、１，２−プロパンジオール、１，３−プロパンジオール、１，３−ブタンジオール、２，３−ブタンジオール、１，４−ブタンジオール、グリセリン、プロピレングリコール、ジプロピレングリコール、１，５−ペンタンジオール、ヘキシレングリコール等が挙げられる。これらは１種類でも混合して用いても良い。
【００３２】
ポリアミド溶液を冷却し、晶析させる温度は、ポリアミド溶液の相分離温度より２０〜８０℃低い温度が好ましく、３０〜７０℃低い温度がより好ましく、４０〜６０℃低い温度がもっとも好ましい。晶析温度が相分離温度から２０℃以内の場合は、過飽和度が低いためにポリアミドが析出を開始し終了するまでに多大な時間がかかり、塊状の析出物や粒子の凝集体が得られるので好ましくない。また、８０℃以上低い場合は、２液が均一に攪拌混合される前に局所的な温度の低下により、ポリアミドが析出を開始し、不均一な粒子や凝集体が得られるので好ましくない。
【００３３】
冷却に用いる溶媒（Ｂ）の温度と添加量は、冷却するポリアミド溶液の温度および容量によって決定される。溶液と冷却に用いる非溶媒との温度差は１５０℃以内とするのが好ましい。温度差が１５０℃より大きいと非溶媒を添加している最中にポリアミドの析出が始まり、凝集等が生じるため好ましくない。また、２液を混合した後の最終的なポリアミド濃度は１５重量％以下となることが好ましい。析出時のポリアミド濃度が高すぎると粒子の凝集、酷い場合は溶液が固化するおそれがあり好ましくない。
【００３４】
高温のポリアミド溶液と低温の溶媒（Ｂ）との混合は、高温のポリアミド溶液に低温の溶媒（Ｂ）を添加しても良いし、低温の溶媒（Ｂ）に高温のポリアミド溶液を投入してもよいが、２液が均一となるまで攪拌する必要がある。攪拌時間は３分以内、好ましくは２分以内、さらに１分以内がもっとも好ましい。２液が十分混合されたかどうかについては、２液の屈折率の差による濃度ゆらぎが観察されなくなる、あるいは混合液の温度が±１℃以内で一定になることで判断できる。
【００３５】
攪拌は、通常よく用いられる攪拌翼であれば形状や装置などに特に制限はない。また攪拌翼の回転数は、混合溶液が短時間で均一化するのであれば特に制限はない。また、邪魔板などのより攪拌効果が上がる設備が備わっているとより短時間で均一に混合され好ましい。
【００３６】
２液が均一となった後は、攪拌を止めて静置させるのが好ましい。ポリアミドが析出し始めてからも攪拌を続けると、得られる粒子の形状が不完全な形状でばらついたり、凝集が起きたり、粒度分布が広がってしまうため好ましくない。邪魔板が備わることで、攪拌停止後の液体の流速が短時間で停止するので好ましい。静置時間は析出が終了するまでの時間保持することが好ましく、具体的には５分〜２４０分が好ましく、１０分〜１２０分がさらに好ましい。
【００３７】
また、所定の温度まで冷却された後は、その温度を保ったままポリアミドを析出させるのが好ましい。冷却されたポリアミド溶液の温度が変化すると、塊状の析出物や粒子の凝集体が生成したり、粒度分布が広がったりすることがあり好ましくない。
【００３８】
上記の方法により作成した多孔質ポリアミド微粒子は、デカンテーション、ろ過あるいは遠心分離などの方法で固液分離させることができる。
【００３９】
また、上記方法において、作成した多孔質ポリアミド微粒子は、表面に付着する非溶媒を除去するために、常温近傍にてポリアミドの非溶媒である粘度の低い溶剤にて洗浄する事が出来る。これらの溶剤として、脂肪族アルコール、脂肪族もしくは芳香族ケトン、脂肪族もしくは芳香族の炭化水素、および水からなる群より選ばれる化合物を挙げられる。脂肪族アルコールとしては、メタノール、エタノール、１−プロパノール、および２−プロパノールなどの炭素原子数が１〜３の１価の脂肪族アルコールを挙げられる。脂肪族ケトンの例としては、アセトン、およびメチルエチルケトンを挙げられる。芳香族ケトンの例としては、アセトフェノン、プロピオフェノン、およびブチロフェノンを挙げられる。脂肪族炭化水素の例としては、ヘプタン、ヘキサン、オクタン、およびｎ−デカンを挙げられる。芳香族炭化水素の例としては、トルエンおよびキシレンを挙げられる。
【００４０】
分離、洗浄した多孔質ポリアミド微粒子は、最後に乾燥工程を経て、乾燥粉体にすることができる。乾燥方法としては、真空乾燥、恒温乾燥、噴霧乾燥、凍結乾燥、流動槽乾燥などの汎用の粉体乾燥方法を用いることができる。
【００４１】
上記乾燥粉体中の残留多価アルコール量は、１００００ｐｐｍ未満であることが好ましい。１００００ｐｐｍ以上あると、残留多価アルコールによって空気中の水分が取り込まれやすく、粒子自体が二次凝集を起こしやすく、さらさら感を失い、べたつき感を感じるようになるため好ましくない。
【００４２】
次に、本発明に係る化粧品組成物について説明する。本発明に係る化粧品組成物は、上記多孔質ポリアミド微粒子及び化粧品基材を含み、その他構成成分によりファンデーション、リップクリーム、アイシャドウ、治療用化粧品などの種々の化粧品に用いることができる。代表的な化粧品組成物としては、エマルジョンなどの液状、ペースト状または粉末状として肌への塗布がしやすい形態のものを挙げる事ができる。
【００４３】
化粧品基材とは、化粧品組成物の剤型を保持するための成分を意味する。本発明において化粧品基材としては、特に限定はなく、目的に応じて公知のものを適宜使用することができる。例えば、グリセリン、エチレングリコール、プロピレングリコール、ジプロピレングリコール、１，３−ブタンジオール、ソルビトールなどの水溶性基材、各種脂肪酸、脂肪酸アルコール、ワックス（例えば蜜蝋）とそれらの誘導体などの合成油及び油脂、各種の植物油、天然油（例えば椿油）および油脂などの油性基材、水、各種アルコール（例えばエタノール）などの水性基材、各種のエマルジョン基材といった液状基材、つや消し効果や艶出し効果、汗取り効果、その他剥離防止効果のある、タルク、粘土などの無機物粉体、有機粉末、繊維状粉末などといった粉末状基材、ペースト状基材、及びこれらの混合基材などが挙げられる。
【００４４】
また、本発明に係る化粧品組成物は、必要に応じて、香料、無機顔料、分散剤、防腐剤、酸化防止剤などを適当量添加することができる。
【００４５】
本発明に係る化粧品組成物は、さらに必要に応じて、洗浄剤、保湿剤、柔軟化剤、収斂剤、紫外線吸収剤、紫外線散乱剤、着色剤、消臭剤、増粘剤、ｐＨ調整剤、金属イオン封鎖剤、細胞賦活剤、血行促進剤、美白剤、皮脂抑制剤、殺菌剤、抗炎症剤、及び制汗剤などを添加することができる。
【００４６】
本発明に係る化粧品組成物は、例えばファンデーションに用いる場合、多孔質ポリアミド微粒子１００重量部に対して液状基材を１０〜３００重量部含むものであることが好ましい。液状基材としては、油性基材あるいはラッテックス（エマルジョン基材）が好ましく、揮発性あるいは不揮発性シリコーンオイル、流動パラフィン、植物油、ワックス、グリセリン、エチレングリコールなどが好ましい。また、ファンデーションに用いる場合、多孔質ポリアミド微粒子１〜１０重量％及び無機充填剤１〜１５重量％を含有することが好ましく、特に多孔質ポリアミド粒微子２〜９重量％及び無機充填剤１〜１５重量％を含有することが好ましい。無機充填材としては、チタン、シリカ、タルク、カオリン、マイカ、珪藻土などが挙げられる。
【００４７】
また、本発明に係る化粧品組成物は、ファンデーションに用いる場合、脂肪性肌を処理するための活性剤を含んでもよい。活性剤としては、例えば、β−ラクタム誘導体、シプロフロキサシン、ノルマルフロキサシン、テトラサイクリン及びその塩、エリスロマイシン及びその塩など、および植物からの抽出物などが挙げられる。
【００４８】
さらに、本発明に係る化粧品組成物は、ファンデーションに用いる場合、必要に応じて脂肪酸、エマルジョン、シリコーンオイル、水溶性ポリマー、顔料、有機添加物などを含むことができる。化粧品組成物の形態としては、クリーム状、水溶液、エマルジョン、ジェル状、粉末状などが挙げられる。
【００４９】
脂肪酸としては、飽和脂肪酸と不飽和脂肪酸およびそれらの誘導体とを用いることができ、例えば、飽和脂肪酸としては、カプリル酸、ラウリン酸、ミリスチン酸、パルミチン酸、ステアリン酸など、及びそれらの混合物などを挙げることができ、不飽和脂肪酸としては、パルミトール酸、ミリストオレイン酸、オレイン酸など及びそれらの混合物、リノール酸、リノレイン酸、エルカ酸などのポリ不飽和脂肪酸などを挙げることができる。脂肪酸の誘導体は、ヒドロキシ化、エステル化されたものを用いることができる。
【００５０】
エマルジョンとしては、油中水型が好ましい。油相はシリコーンオイル、鉱物油、植物油、蜜蝋、油脂、ワックスなどの非シリコーン有機油またはそれらの混合物を用いることができる。
【００５１】
シリコーンオイルには、揮発性シリコーンオイル、不揮発性シリコーンオイルなどが挙げられる。また、水溶性ポリマーには、ポリビニルアルコール、ポリビニルピロリドン、ポリアクリルカルボン酸系などがある。顔料には、酸化鉄系などの顔料が挙げられる。有機添加物には、アミノ酸、尿素などの湿潤剤、香料、色素、防腐剤などが挙げられる。油溶性媒体としては、パラフィン、ポリエチレンワックス、流動パラフィン、カルナバワックス、植物油、蜜蝋、シリコーンオイル、脂肪族アルコールなどが挙げられる。
【００５２】
本発明に係る化粧品組成物は、ファンデーションに用いる場合、肌に直接塗りつけた際に、肌の凹凸を滑らかにし、肌の欠陥やくぼみを隠すなどの効果を有し、透明感を付与する。また、上に塗る化粧材と肌との間にあって双方に密着性を示す。
【実施例】
【００５３】
以下、実施例により本発明を具体的に説明するが、本発明はこれらの実施例に限定されるものではない。また、結晶化度、平均粒子径、結晶子サイズ、比表面積、平均細孔径、空孔率、粒子の反射散乱特性、球晶構造などの測定は次のように行った。
【００５４】
（結晶化度）
結晶化度は、ＤＳＣ（示差走査熱量計）で測定した。具体的には、流速４０ｍｌ／ｍｉｎ窒素気流中で、昇温速度１０℃／ｍｉｎ、温度範囲１２０〜２３０℃の吸熱ピークの面積から求めた結晶融解熱と、既知のポリアミドの結晶融解熱量との比（下記数１で示される式）から求めた。なお、ポリアミド６の融解熱は、Ｒ．Ｖｉｅｗｅｇら、ｋｕｎｓｔｓｔｏｆｆｅIV  ｐｏｌｙａｍｉｄｅ、２１８頁、Ｃａｒｌ  Ｈａｎｇｅｒ  Ｖｅｒｌａｇ、１９６６年の記載により、４５ｃａｌ／ｇとした。
【００５５】
【数１】
2012211090.tif 000003
【００５６】
（平均粒子径）
平均粒子径および粒子径分布は、コールターカウンター（ＣＣ）を用いて、微粒子５００００個の平均値として測定した。数平均粒子径は下記数２、体積平均粒子径は下記数３、粒子径分布指数（ＰＤＩ）は下記数４で示される式でそれぞれ表される。
【００５７】
【数２】
2012211090.tif 000004
【００５８】
【数３】
2012211090.tif 000005
【００５９】
【数４】
2012211090.tif 000006
【００６０】
（結晶子サイズ）
リガク社製回転陰極型Ｘ線回折装置ＲＩＮＴ２５００型にて、ＣｕＫα線を用い、管電圧４０ｋＶ、管電流１３０ｍＡ、走査速度１０°／ｍｉｎ、スリット条件ＤＳ（発散スリット）／ＳＳ（散乱スリット）／ＲＳ（受光スリット）＝０．５°／０．５°／０．１５ｍｍの条件下、１５〜４０°の走査範囲で回折パターンを得た。得られた回折パターンから、下記数５で示されるＳｃｈｅｒｒｅｒの式よりＳｃｈｅｒｒｅｒ定数Ｋを１とした場合の結晶子サイズＤを算出した。回折ピークが複数ある場合は、各ピークにおいて結晶子サイズを算出し、その平均値を結晶子サイズとした。
【００６１】
【数５】
2012211090.tif 000007
【００６２】
（比表面積）
比表面積は、窒素吸着によるＢＥＴ法で３点測定を行った。
【００６３】
（平均細孔径・空孔率）
平均細孔径は、水銀ポロシメータにより測定した。測定範囲は、０．００３６〜１４μｍの範囲で平均細孔径を求めた。多孔質ポリアミド微粒子の空孔率Ｐ（ｐｏｒｏｕｓｉｔｙ）は、１個の粒子中のポリアミドの体積と空間体積の割合を表す（下記数６で示される式で表わされる）。即ち、粒子内累積細孔容積（Ｐ１）とすると下記数７で示される式で表される。
【００６４】
【数６】
2012211090.tif 000008
【００６５】
【数７】
2012211090.tif 000009
【００６６】
細孔径に対する累積細孔容積の図から、粒子内累積細孔容積を算出し、下記数８で示される式に従って、粒子内空孔率を算出する。このとき多孔質ポリアミド微粒子の密度ρは、ＤＳＣで求めた結晶化度χと結晶密度ρｃ、非晶密度ρａから求めた。ここでポリアミド６の結晶密度（ρｃ）は１．２３ｃｍ３／ｇ、非晶密度（ρａ）は１．０９ｃｍ３／ｇとした。
【００６７】
【数８】
2012211090.tif 000010
【００６８】
多孔質ポリアミド微粒子の多孔質度（ＲＩ）は、同一粒子径で真球状微粒子を仮定したときの比表面積値Ｓｐ０と多孔質微粒子の場合のＢＥＴ比表面積Ｓｐの比で表すことができ、下記数９及び１０で示される式で求められる。
【００６９】
【数９】
2012211090.tif 000011
【００７０】
【数１０】
2012211090.tif 000012
【００７１】
（粒子の反射特性の評価）
粒子の反射散乱特性の評価は、（株）カラーシステム製、変角分光側色システムカラーロボIIIを用いた。粒子を薄い接着層をもつテープ上に均一に載せ、４５°方向から入射した光の反射・散乱光を−８５°〜８５°の受光角度で検出し、ＣＩＥ色度座標におけるＹ成分（視感反射率）を極座標上にプロットし、−４５°への鏡面反射成分の大きさとすることにより評価した。
【００７２】
（粒子中の残留溶媒量）
乾燥後の粉体の残留溶媒量は、フロンティアラボ社製ダブルショットパイオライザーにて３２０℃で熱抽出し発生したガスを日本電子製ＧＣ−ＭＳにて定量した。
【００７３】
（球晶構造の評価）
粒子が球晶構造、あるいは一部欠損した球晶構造（Ｃ型、勾玉構造）、さらに欠損した軸晶的球晶構造（ダンベル状）を有しているかどうかの判断は、走査型もしくは透過型電子顕微鏡にて、粒子の断面を観察し、中心核近傍からポリアミドのフィブリルが放射状に成長していることで確認した。また、粒子を偏光顕微鏡にて観察した際、偏光子と検光子をクロスニコルにしても、粒子が明視野となるかどうかで確認した。
【００７４】
（実施例１）
ポリアミド６（宇部興産（株）製：分子量１３，０００）を容器中でポリアミドの重量濃度が２０重量％となるようにグリセリンと混合した後、窒素ガスを系内に導入しながら、溶液の温度を上昇させたところ、１８０℃でポリアミドが溶解を開始したため、この温度を相分離温度とした。さらに昇温して、２００℃になるまで攪拌しながら加熱溶解して均質な溶液を得た。この溶液に８０℃のグリセリンを相分離温度より４０℃低い１４０℃±１℃になるまで攪拌しながら添加し、さらに２０秒攪拌し、濃度揺らぎがないことを確認後、１４０℃のオイルバス中に静置した。その結果、静置してから、約１５秒後に溶液が白濁し始め、容器内に塊状の析出物が一切生じることなく均一なポリアミド６の沈殿物が得られた。得られた沈殿物をメタノールで洗浄して乾燥後、走査型電子顕微鏡（ＳＥＭ）によって観察を行ったところ、図１に示すような軸晶状（ダンベル型）の多孔質微粒子が観察された。数平均粒子径は１１．５μｍ、体積平均粒子径は１６．４μｍで、ＰＤＩは１．４と比較的粒度の揃った粒子であった。断面をＴＥＭ観察したところ、中心から主に２方向にナイロンフィブリルが成長したダンベル状球晶であることが確認できた。また、比表面積は８．４ｍ２／ｇ、平均細孔径は１４．２ｎｍであった。残留グリセリン量は２５００ｐｐｍであった。得られた粒子の結晶化度をＤＳＣ測定により測定したところ、当粒子の結晶化度は５１．９％、結晶子サイズは１３．９ｎｍであった。本多孔質微粒子を粘着テープ上に均一に載せた試料の光反射測定の結果を極座標にして図２に示す。本粒子では−４５°角度の反射が顕著に抑えられており、０°での反射が高く、全方向に均一な円形状に近い光散乱特性を示した。
【００７５】
（比較例１）
ラウロラクタム５０ｇを流動パラフィン１３０ｍＬ、さらに分散助剤として、ステアリン酸ソーダ１ｇを添加し、温度１６０℃まで加熱し、ナトリウム２３０ｍｇ、アセチルカプロラクタムを０．９８ｍＬ添加し、２時間重合した。濾過後沸騰キシレンで洗浄し、その後真空乾燥し、ポリアミド微粒子を得た。
得られたポリアミド微粒子は、数平均粒子径５．９μｍ、体積平均粒子径は７．８μｍ、ＰＤＩは１．３２で、粒子表面に多孔質構造は観察されず、非多孔質の真球粒子であった。断面のＴＥＭ観察により、中心核から放射状に成長するナイロンフィブリルは観察されなかった。また、比表面積は１．１ｍ２／ｇであった。得られた粒子の結晶化度をＤＳＣ測定により測定したところ、結晶化度は５７％であった。本粒子を粘着テープ上に均一に載せた試料の光反射測定の結果を極座標にして図２に示す。本粒子では光の−４５°反射が顕著に現れており、０°での反射が低く、光散乱性の低い特性を示した。
【００７６】
（比較例２）
フェノールとメタノールとを重量比で９：１の割合で含む溶液に、ポリアミド６（分子量１３，０００）を加えて溶解させ、ポリアミド６濃度が５重量％のポリアミド６溶液を調製した。このポリアミド６溶液に、メタノールと水とを７：０．５の混合比で混合した混合液を添加した。温度は室温で行った。２４時間静置して、析出終了させた。その後、遠心分離でポリマーを単離した後、５０℃のメタノールを微粒子の１００倍量かけながら遠心分離脱水を行い、粒子の洗浄を行なった。得られた粒子は、多孔質構造を有していた。断面をＴＥＭ観察したところ、中心からナイロンフィブリルが成長した球晶であることが確認できた。粒子のＳＥＭ画像を図３に示す。得られた粒子をコールターカウンターで粒度分布を測定したところ、数平均粒子径１０．０μｍ、体積平均粒子径１３．８μｍの比較的均一な粒子であった。また、平均細孔径５６．８ｎｍ、結晶子サイズ１１．２ｎｍ、ＰＤＩ１．４、比表面積２１．４ｍ２／ｇ、多孔度指数ＲＩ４２．１、結晶化度５６％であった。得られた粒子を粘着テープ上に均一に載せた試料の光反射測定の結果を図２に示す。本粒子では０°角度の反射は実施例１と同様であるが、−４５°角度方向に若干の反射が見られ、実施例１の粒子と比べると楕円形の光散乱特性を示すことから、光散乱性が劣っていた。
【００７７】
（実施例２）
ポリアミド６（宇部興産（株）製：分子量１３，０００）を容器中でポリアミドの重量濃度が１０重量％となるようにエチレングリコールと混合した後、窒素ガスを系内に導入しながら、溶液の温度を上昇させたところ、１５０℃でポリアミドが溶解を開始したため、この温度を相分離温度とした。さらに昇温して、１８０℃になるまで攪拌しながら加熱溶解して均質な溶液を得た。この溶液に４０℃のエチレングリコールを相分離温度から４０℃低い１１０℃±１℃になるまで攪拌しながら添加し、さらに２０秒攪拌し、濃度揺らぎがないことを確認後、１１０℃のオイルバス中に静置した。その結果、静置してから、約５０秒後に溶液が白濁し始め、容器内に塊状の析出物が一切生じることなく均一なポリアミド６の沈殿物が得られた。得られた沈殿物をメタノールで数回洗浄し、走査型電子顕微鏡観察および粒子径を測定した。ＳＥＭ画像を図４に示す。その結果、数平均粒子径が２０．１μｍ、体積平均粒子径が２３．５μｍの比較的粒子サイズが揃った多孔質略勾玉状（Ｃ型状）粒子が観察された。残留したエチレングリコール量は１０００ｐｐｍであった。得られた粒子の結晶化度をＤＳＣ測定により測定したところ、当粒子の結晶化度は５２．３％であった。結晶子サイズは１４．３ｎｍであった。断面をＴＥＭ観察したところ、中心からナイロンフィブリルが成長したＣ型状球晶であることが確認できた。また、比表面積は５．１ｍ２／ｇ、平均細孔径は５５ｎｍ、ＰＤＩは１．２であった。本粒子も実施例１同様に高い光散乱特性を示した。
【００７８】
（比較例３）
実施例２のポリアミドのエチレングリコール溶液を７５℃に保温したステンレスバットの上に、厚さ１．５ｍｍの液膜で３０分間保温してポリアミド６の沈殿物が得られた。得られた沈殿物をメタノールで数回洗浄し、粒子径およびＳＥＭ観察を行った。粒子は凝集したが表面には目の細かい多孔質構造が観察できた。ＳＥＭ画像を図５に示す。得られた多孔質ポリアミド微粒子は数平均粒子径９．８μｍ、体積平均粒子径１４．０μｍ、平均細孔径１９ｎｍ、ＰＤＩ１．４３、結晶子サイズ１２．６ｎｍ、比表面積３．０ｍ２／ｇ、結晶化度４７．５％であった。断面をＴＥＭ観察したところ、中心付近にはナイロンフィブリルの成長は観察されず、粒子表面付近に若干のナイロンフィブリルが観察されたのみであった。図２に示すとおり、−４５°角度方向に反射が見られ、０°角度の反射も低下し、光散乱性が低いことが確認された。
【００７９】
（実施例３）
（１）ファンデーション化粧品組成物
実施例１で得られた多孔質ポリアミド微粒子を用い、表１の成分組成Ａ〜Ｇを調整し、これらを均一に混ぜ合わせてクリームファンデーションを調製した。得られたクリームファンデーションについて、表２に各項目について健康な成人女性モニター２０人に対するアンケートにより、非常に良い：５点、良い：４点、普通：３点、悪い：２点、非常に悪い：１点、の５段階評価を行った評価結果の平均値を示す。本実施例に係る多孔質ポリアミド微粒子を用いる事により、肌への密着性、塗布後の触感、カバー力およびメイクのナチュラル感に特に高い評価のファンデーションが得られた。
【００８０】
【表１】
2012211090.tif 000013
【００８１】
（比較例４〜６）
比較例１〜３で得られた粒子を用いて、実施例３同様に、ファンデーションを作成し、各項目について健康な成人女性モニター２０人に対するアンケートにより、非常に良い：５点、良い：４点、普通：３点、悪い：２点、非常に悪い：１点、の５段階評価を行った。結果を実施例３同様に表２に示す。
【００８２】
【表２】
2012211090.tif 000014
【００８３】
（実施例４）
（２）リップクリーム
（２−１）着色粉体の製造
実施例１で得られた多孔質ポリアミド微粒子４０ｇを赤色１０６号１ｇとベンジルアルコール５ｇとＮ−メチル−２−ピロリドン１０ｇと水８４ｇを混合して調製した水溶液中に浸漬して５０℃に加熱した。２０分後、染まった粉体をろ過、洗浄して４０℃、２４時間乾燥した。得られた粉体９６ｇに対してシリコーンオイル（東レダウシリコーン（株）製ＳＨ１１０７Ｃ）３００ｇに溶かした溶液に添加し、攪拌後、乾燥し、着色粉体を得た。
【００８４】
（２−２）リップクリームの調製
（１）パラフィン：１５．０重量％、（２）キャンデリラワックス：３．０重量％、（３）カルナウバワックス：２．０重量％、（４）メチルフェニルポリシロキサン：４０．０重量％、（５）流動パラフィン：２９．８重量％、（６）香料：０．２重量％、（７）酸化防止剤：適量、（８）着色粉体：１０．０重量％を用い、（１）〜（７）を８０〜８５℃にて溶解混合した後、（８）の着色粉体を混合し、所定の容器に流し込み、冷却固化してリップクリームを得た。
【００８５】
（実施例５）
（３）アイシャドウ
（１）タルク：１０．０重量％、（２）カオリン：６．０重量％、（３）炭酸マグネシウム：１．０重量％、（４）ステアリン酸亜鉛：５．０重量％、（５）酸化チタン：２．０重量％、（６）酸化チタン被覆雲母：２０．０重量％、（７）実施例４で調製した着色粉体：５０．０重量％、（８）ソルビタンセスキオレエート：１．０重量％、（９）流動パラフィン：５．０重量％、（１０）香料：少量、（１１）防腐剤：少量を用意し、（１）〜（７）を均一混合し、さらに（８）〜（１１）を添加混合してアイシャドウを得た。
【００８６】
（実施例６）
（４）治療用化粧品
皮膚軟化剤として、実施例１で得られた多孔質ポリアミド微粒子にイソヘキサデカンを１０％担持したクリームを調製した。
【産業上の利用可能性】
【００８７】
本発明に係る多孔質ポリアミド微粒子を含む化粧品組成物を人間の肌に適用すると、その優れた光散乱性によって、皮膚表面の異常光反射（テカリ）を低減し、また反射する光を均一に散乱させることで、毛穴やしみ、しわを隠蔽し、しかもナチュラル感を演出することができる。また、多孔質構造であるために、体内から滲み出る油脂成分を効率的に吸収し、化粧品として使用している間に型崩れが発生しにくい。
【図２】
2012211090.tif 000015
【図１】
2012211090.tif 000016
【図３】
2012211090.tif 000017
【図４】
2012211090.tif 000018
【図５】
2012211090.tif 000019